КАТИОННЫЙ АГЕНТ ДЛЯ ПОВЕРХНОСТНОГО ПРОКЛЕИВАНИЯ

1. Водная полимерная дисперсия (А), получаемая путем свободнорадикальной эмульсионной сополимеризации первой смеси этиленненасыщенных мономеров, содержащей
(a) от 0 до 75 мас. % по меньшей мере одного возможно замещенного стирола,
(b) от 15 до 100 мас. % по меньшей мере одного С1-С4-алкилметакрилата или акрилата, и (c) от 0 до 10 мас. % других этиленненасыщенных сополимеризуемых мономеров,
где сумма (а)+(b)+(с) составляет 100%,
в присутствии водорастворимой окислительно-восстановительной системы, содержащей первый свободнорадикальный инициатор для свободнорадикальной эмульсионной сополимеризации, и
водной композиции (В) форполимера, получаемой путем свободнорадикальной эмульсионной сополимеризации в растворителе полимеризации, включающем С1-6-карбоновую кислоту и ангидрид С1-6-карбоновой кислоты, второй смеси этиленненасыщенных мономеров, включающей:
(i) от 5 до 50 мас. % по меньшей мере одного этиленненасыщенного четвертичного амина, выбранного из четвертичной соли N,N,N-три(C1-4-алкил)амино-С1-4алкилметакрилата или акрилата с минеральной кислотой или органической кислотой и/или четвертичной соли N,N,N-три(С1-4-алкил)амино-С1-4-алкил(мет)акриламида с минеральной кислотой или органической кислотой,
(ii) от 0 до 40 мас. %, предпочтительно 0 мас. %, по меньшей мере одного этиленненасыщенного третичного амина, выбранного из N,N-ди(С1-4-алкил)амино-С1-4алкилметакрилата или акрилата и/или N,N-ди(С1-4-алкил)амино-С1-4-алкил(мет)акриламида,
(iii) от 10 до 95 мас. % по меньшей мере одного возможно замещенного стирола,
(iv) от 0 до 50 мас. % по меньшей мере одного С1-С4-алкилметакрилата или акрилата,и
(v) от 0 до 10 мас. % других этиленненасыщенных сополимеризуемых мономеров,
где сумма (i)+(ii)+(iii)+(iv)+(v) составляет 100%,
в присутствии второго свободнорадикального инициатора, и добавления воды к полученной полимерной дисперсии с получением водной композиции форполимера.
2. Водная полимерная дисперсия по п. 1, где размер частиц D50 водной полимерной дисперсии (А) составляет менее 65 нм.
3. Водная полимерная дисперсия по п. 1 или 2, где количество мономерного компонента (i) составляет от 15 до 30 мас. % от общей массы второй смеси этиленненасыщенных мономеров.
4. Водная полимерная дисперсия по любому из пп. 1-3, где этиленненасыщенный четвертичный амин (i) представляет собой хлорид [2-(метакрилоилокси)этил]триметиламмония или хлорид [2-(акрилоилокси)этил]-триметиламмония.
5. Водная полимерная дисперсия по любому из пп. 1-4, где С1-6-карбоновая кислота представляет собой уксусную кислоту.
6. Водная полимерная дисперсия по любому из пп. 1-5, где ангидрид С1-6-карбоновой кислоты представляет собой уксусный ангидрид.
7. Водная полимерная дисперсия по любому из пп. 1-6, где количество мономерного компонента (ii) составляет 0%.
8. Водная полимерная дисперсия по любому из пп. 1-7, где количество мономерного компонента (iii) составляет от 60 до 80 мас. % от общей массы второй смеси этиленненасыщенных мономеров.
9. Водная полимерная дисперсия по любому из пп. 1-8, где количество мономерного компонента (iv) составляет 0%.
10. Водная полимерная дисперсия по любому из пп. 1-9, где количество мономерного компонента (v) составляет 0%.
11. Водная полимерная дисперсия по любому из пп. 1-10, где мономерный компонент (b) и мономерный компонент (iv) представляет собой смесь по меньшей мере двух изомерных бутилакрилатов.
12. Водная полимерная дисперсия по любому из пп. 1-11, где мономерный компонент (b) представляет собой трет-бутилакрилат и/или трет-бутилметакрилат.
13. Водная полимерная дисперсия по любому из пп. 1-12, где количество мономерного компонента (b) составляет более 50 мас. % от общей массы первой смеси этиленненасыщенных мономеров.
14. Водная полимерная дисперсия по любому из пп. 1-13, где водорастворимая окислительно-восстановительная система представляет собой комбинацию пероксида водорода и по меньшей мере одного иона металла, выбранного из группы, состоящей из церия, марганца и железа(II).
15. Способ получения водной полимерной дисперсии, охарактеризованной в п. 1, включающий
свободнорадикальную полимеризацию в растворителе полимеризации, включающем С1-6-карбоновую кислоту и ангидрид С1-6-карбоновой кислоты, в присутствии второго свободнорадикального инициатора второй смеси этиленненасыщенных мономеров, включающей
(i) от 5 до 50 мас. % по меньшей мере одного этиленненасыщенного четвертичного амина, выбранного из четвертичной соли N,N,N-три(C1-4-алкил)амино-С1-4алкилметакрилата или акрилата с минеральной кислотой или органической кислотой и/или четвертичной соли N,N,N-три(С1-4-алкил)амино-С1-4-алкил(мет)акриламида с минеральной кислотой или органической кислотой,
(ii) от 0 до 40 мас. % по меньшей мере одного этиленненасыщенного третичного амина, выбранного из N,N-ди(С1-4-алкил)амино-С1-4алкилметакрилата или акрилата и/или N,N-ди(С1-4-алкил)амино-С1-4-алкил(мет)акриламида,
(iii) от 10 до 95 мас. % по меньшей мере одного возможно замещенного стирола,
(iv) от 0 до 50 мас. % по меньшей мере одного С1-С4-алкилметакрилата или акрилата, и (v) от 0 до 10 мас. % других этиленненасыщенных сополимеризуемых мономеров,
где сумма (i)+(ii)+(iii)+(iv)+(v) составляет 100%,
добавление воды к полученной полимерной композиции с получением водной композиции (В) форполимера, и
сополимеризацию в присутствии указанной водной композиции (В) форполимера и водорастворимых окислительно-восстановительных систем, содержащих первый свободнорадикальный инициатор для свободнорадикальной эмульсионной сополимеризации первой смеси этиленненасыщенных мономеров, включающей
(a) от 0 до 75 мас. % по меньшей мере одного возможно замещенного стирола,
(b) от 15 до 100 мас. % по меньшей мере одного С1-С4-алкилметакрилата или акрилата, и (c) от 0 до 10 мас. % других этиленненасыщенных сополимеризуемых мономеров,
где сумма (а)+(b)+(с) составляет 100%,
с получением водной полимерной дисперсии (А).
16. Проклеивающая композиция, содержащая водную полимерную дисперсию, охарактеризованную в любом из пп. 1-14.
17. Целлюлозный продукт с поверхностью, проклеенной водной полимерной дисперсией, охарактеризованной в любом из пп. 1-14, или композицией для поверхностного проклеивания, содержащей водную полимерную дисперсию, охарактеризованную в любом из пп. 1-14.
18. Способ поверхностного проклеивания целлюлозного продукта, в частности бумаги или картона, включающий нанесение на бумагу, картон или тонкий картон водной полимерной дисперсии, охарактеризованной в любом из пп. 1-14, или проклеивающей композиции по п. 16 в качестве агента поверхностного проклеивания.
19. Применение водной полимерной дисперсии, охарактеризованной в любом из пп. 1-14, или проклеивающей композиции по п. 16 для поверхностного проклеивания целлюлозного продукта, в частности картона.
20. Продукт по п. 17, способ по п. 18 или применение по п. 19, где целлюлозный продукт содержит рециклированное волокно.